(57)【要約】【課題】活性の高いコアシェル触媒の製造方法を提供する。【解決手段】パラジウム含有微粒子をコア、白金を含む金属をシェルとするコアシェル触媒の製造方法であって、酸溶液中でパラジウム含有微粒子に対し電位を印加し、該パラジウム含有微粒子の表面に水素を吸着させる、第１工程と、前記第１工程の後、前記電位の印加を止め、白金イオン含有溶液を添加し、前記パラジウム含有微粒子の表面の少なくとも一部を白金で被覆し、白金／パラジウム複合体を得る、第２工程と、前記第２工程の後で、該第２工程を経た溶液中で前記白金／パラジウム複合体に電位を印加し、該白金／パラジウム複合体の表面に水素を吸着させる、第３工程とを備える、製造方法とする。【選択図】図１
2016135465.tif 000002
【特許請求の範囲】
【請求項１】
パラジウム含有微粒子をコア、白金を含む金属をシェルとするコアシェル触媒の製造方法であって、
酸溶液中でパラジウム含有微粒子に対し電位を印加し、該パラジウム含有微粒子の表面に水素を吸着させる、第１工程と、
前記第１工程の後、前記電位の印加を止め、白金イオン含有溶液を添加し、前記パラジウム含有微粒子の表面の少なくとも一部を白金で被覆し、白金／パラジウム複合体を得る、第２工程と、
前記第２工程の後で、該第２工程を経た溶液中で前記白金／パラジウム複合体に電位を印加し、該白金／パラジウム複合体の表面に水素を吸着させる、第３工程と、
を備える、製造方法。
【発明の詳細な説明】
【技術分野】
【０００１】
本発明は燃料電池電極用のコアシェル触媒の製造方法に関する。
【背景技術】
【０００２】
燃料電池電極用のコアシェル触媒の製造方法として、銅アンダーポテンシャル析出（Ｃｕ−ＵＰＤ）法を用いず、水素をコア金属に吸蔵させてその水素を利用してシェル金属を析出させる技術が知られている（特許文献１、２）。このような方法によれば、抵抗成分である銅を用いることなくコアシェル触媒を製造することができる。
【先行技術文献】
【特許文献】
【０００３】
【特許文献１】特表２００８−５２５６３８号公報
【特許文献２】特開平０７−１５７８０６号公報
【発明の概要】
【発明が解決しようとする課題】
【０００４】
特許文献１、２に開示された技術にあっては、コアに水素を吸蔵させるため水素ガスを用いている。しかしながら、この場合、溶液中に残存する水素がコア表面以外でシェル金属を還元してしまい、コアシェル構造を適切に形成できず、活性の高いコアシェル触媒が得られない場合があった。そこで、本発明は活性の高いコアシェル触媒の製造方法を提供することを課題とする。
【課題を解決するための手段】
【０００５】
上記課題を解決するため、本発明は以下の構成を採る。すなわち、
本発明は、パラジウム含有微粒子をコア、白金を含む金属をシェルとするコアシェル触媒の製造方法であって、酸溶液中でパラジウム含有微粒子に対し電位を印加し、パラジウム含有微粒子の表面に水素を吸着させる、第１工程と、第１工程の後、電位の印加を止め、白金イオン含有溶液を添加し、パラジウム含有微粒子の表面の少なくとも一部を白金で被覆し、白金／パラジウム複合体を得る、第２工程と、第２工程の後で、第２工程を経た溶液中で白金／パラジウム複合体に電位を印加し、白金／パラジウム複合体の表面に水素を吸着させる、第３工程とを備える、製造方法である。
【発明の効果】
【０００６】
本発明によれば、活性の高いコアシェル触媒を製造することができる。
【図面の簡単な説明】
【０００７】
【図１】本発明に係るコアシェル触媒の製造方法を説明するための概略図である。
【図２】実施例にて使用した反応器を概略的に示す図である。
【図３】比較例１を説明するための概略図である。
【図４】比較例２を説明するための概略図である。
【発明を実施するための形態】
【０００８】
本発明に係るコアシェル触媒の製造方法は、パラジウム含有微粒子をコア、白金を含む金属をシェルとするコアシェル触媒の製造方法であって、酸溶液中でパラジウム含有微粒子に対し電位を印加し、パラジウム含有微粒子の表面に水素を吸着させる、第１工程と、第１工程の後、電位の印加を止め、白金イオン含有溶液を添加し、パラジウム含有微粒子の表面の少なくとも一部を白金で被覆し、白金／パラジウム複合体を得る、第２工程と、第２工程の後で、第２工程を経た溶液中で白金／パラジウム複合体に電位を印加し、白金／パラジウム複合体の表面に水素を吸着させる、第３工程とを備えている。以下、図１を参照しつつ、本発明に係るコアシェル触媒の製造方法を説明する。
【０００９】
１．第１工程
第１工程は、酸溶液中でパラジウム含有微粒子に対し電位を印加し、パラジウム含有微粒子の表面に水素を吸着させる工程である。
【００１０】
１．１．酸溶液
酸溶液を構成する酸としては、例えば、硝酸、硫酸、過塩素酸、塩酸、次亜塩素酸等が挙げられ、この中でも硫酸が好ましい。酸溶液を構成する溶媒は、特に限定されるものではないが、水が好ましい。酸溶液の濃度は処理すべきパラジウム含有微粒子の量等を考慮して適宜調整可能である。例えば、酸溶液として硫酸を用いる場合には、硫酸の濃度は、０．００１ｍｏｌ／Ｌ以上であることが好ましく、０．００１〜１．０ｍｏｌ／Ｌであることが特に好ましい。酸溶液の温度は、特に限定されるものではないが、１５〜３０℃であることが好ましい。
【００１１】
１．２．パラジウム含有微粒子
パラジウム含有微粒子は、燃料電池用コアシェル触媒のコアとして使用可能なものであれば、その形態は特に限定されるものではない。例えば、パラジウム粒子及びパラジウム合金粒子から選ばれる少なくとも一方の粒子を用いることができる。パラジウム合金としては、イリジウム、ルテニウム、ロジウム、鉄、コバルト、ニッケル、銅、銀及び金からなる群より選ばれる１種以上の金属材料とパラジウムとの合金が挙げられる。パラジウム合金は、合金全体を基準（１００質量％）として、パラジウムを８０質量％以上含むことが好ましい。これにより、より均一なコアシェル構造を形成することができる。
【００１２】
パラジウム微粒子の平均粒子径については特に限定されるものではないが、１０ｎｍ以下であることが好ましい。パラジウム含有粒子の平均粒子径が１０ｎｍを超える場合、白金の質量あたり表面積が小さくなり、必要な活性を得るには多くの白金が必要となるためコストがかかる。一方で、パラジウム含有粒子の平均粒子径が小さ過ぎると、パラジウム自体が溶けやすくなり触媒の耐久性が低下するため、パラジウム含有粒子の平均粒子径は３ｎｍ以上であることが好ましい。本発明に使用される粒子の平均粒子径の算出方法は以下の通りである。すなわち、走査型電子顕微鏡（ＴＥＭ）を用いて１，０００，０００倍のＴＥＭ写真をとり、粒子の平面上への投影面積と同一面積を有する真円の直径（円相当粒子径）を粒子の粒径とみなす。このような写真観察による粒径の測定を、同じ種類の５００個の粒子について行い、これらの粒子の粒径の平均を平均粒子径とする。
【００１３】
パラジウム含有粒子は、担体に担持されていることが好ましい。担体としては、特に限定されるものではないが、本発明のコアシェル触媒を燃料電池の電極触媒層に使用した際、電極触媒層に導電性を担保する観点から、導電性担体を用いることが好ましい。パラジウム含有粒子を担持する担体として使用できる材料の具体例としては、ケッチェンブラック（商品名：ケッチェン・ブラック・インターナショナル社製）、バルカン（商品名：Ｃａｂｏｔ社製）、ノーリット（商品名：Ｎｏｒｉｔ社製）、ブラックパール（商品名：Ｃａｂｏｔ社製）、アセチレンブラック（商品名：Ｃｈｅｖｒｏｎ社製）等の炭素粒子や炭素繊維等の導電性炭素材料、金属粒子や金属繊維等の金属材料、ペリレンレッド等の有機顔料等の非導電性材料が挙げられる。
【００１４】
担体の平均粒子径は、特に限定されるものではないが、好ましくは０．０１〜数百μｍ、より好ましくは０．０１〜１μｍである。担体の平均粒子が上記範囲未満であると、担体が腐食劣化する場合があり、当該担体に担持されるパラジウム含有粒子が経時的に脱落してしまうおそれがある。また、担体の平均粒径が上記範囲を超える場合、比表面積が小さく、パラジウム含有粒子の分散性が低下するおそれがある。担体の比表面積は、特に限定されるものではないが、好ましくは５０〜２０００ｍ２／ｇ、より好ましくは１００〜１６００ｍ２／ｇである。担体の比表面積が上記範囲未満であると、担体へのパラジウム含有粒子の分散性が低下し、十分な電池性能が発現されないおそれがある。また、担体の比表面積が上記範囲を超える場合、パラジウム含有粒子の有効利用率が低下し、十分な電池性能が発現されないおそれがある。
【００１５】
担体によるパラジウム含有粒子担持率［｛（パラジウム含有粒子質量）／（パラジウム含有粒子質量＋担体質量）｝×１００％］は特に限定されず、一般的には、２０〜６０％の範囲であることが好ましい。パラジウム含有粒子の担持量が少なすぎると、触媒機能が十分に発現しないおそれがある。一方、パラジウム含有粒子の担持量が多すぎると、触媒機能の観点からは特に問題は生じないかもしれないが、必要以上のパラジウム含有粒子を担持させても、製造コストの上昇に見合った効果が得られにくくなる。
【００１６】
パラジウム含有粒子を担体に担持する方法としては、従来から用いられている方法を採用することができる。例えば、担体を分散させた担体分散液に、パラジウム含有粒子を混合し、ろ過、洗浄して、エタノール等に再分散した後、真空ポンプ等で乾燥する方法が挙げられる。乾燥後、必要に応じて、加熱処理してもよい。なお、パラジウム合金粒子を使用する場合には、合金の合成とパラジウム合金粒子の担体への担持が同時に行われてもよい。
【００１７】
パラジウム含有粒子は、電位を印加する前に、酸溶液中に浸漬させてクリーニング処理を施しておくことが好ましい。クリーニング処理により、パラジウム含有粒子の表面の酸化物を除去することができる。この場合、酸溶液は、超音波ホモジナイザー、マグネチックスターラー、攪拌羽つきモーター等を用いて攪拌することが好ましい。
【００１８】
第１工程においては、上述の酸溶液中でパラジウム含有微粒子に対し電位を印加する。電位を印加する方法は、特に限定されず、一般的な方法を採用することができる。例えば、酸溶液中に、作用極、対極及び参照極を浸漬させ、作用極に電位を印加する方法が挙げられる。作用極としては、例えば、チタン、白金メッシュ、白金板、金板等の金属材料、グラッシーカーボン、カーボン板等の導電性炭素材料等の導電性が担保できる材料を用いることができる。なお、反応容器を上記導電性材料で形成し、作用極としても機能させることもできる。金属材料の反応容器を作用極として用いる場合、反応容器の内壁には、腐食を抑制する観点から、ＲｕＯ２をコーティングすることが好ましい。炭素材料の反応容器を作用極として用いる場合は、コーティング無しでそのまま使用することが可能である。対極としては、例えば、白金メッシュに白金黒をめっきしたもの及び導電性炭素繊維等を用いることができる。参照極としては、可逆水素電極（ｒｅｖｅｒｓｉｂｌｅ  ｈｙｄｒｏｇｅｎ  ｅｌｅｃｔｒｏｄｅ；ＲＨＥ）、銀−塩化銀電極及び銀−塩化銀−塩化カリウム電極等を用いることができる。電位制御装置としては、ポテンショスタット及びポテンショガルバノスタット等を用いることができる。
【００１９】
この場合の印加電位は、パラジウム含有微粒子の表面に水素が吸着し得る電位であればよい。具体的には、０．０５Ｖ（ｖｓ．ＲＨＥ）以上０．３Ｖ（ｖｓ．ＲＨＥ）以下が好ましい。電位の保持時間は特に限定されるものではない。例えば、反応電流が定常となり、ゼロに近付くまでとすることができる。
【００２０】
図１（Ａ）に、第１工程におけるパラジウム含有微粒子の形態を概略的に示す。図１（Ａ）に示すように、第１工程においてパラジウム含有微粒子１は表面全体に水素が吸着した状態となる。例えば、パラジウム含有微粒子に印加される電位を０．１Ｖに制御した場合、当該微粒子の表面に水素が原子１層相当吸着する。また、当該微粒子の内部に水素が少量吸蔵される。
【００２１】
２．第２工程
第２工程は、第１工程の後、電位の印加を止め、白金イオン含有溶液を添加し、パラジウム含有微粒子の表面の少なくとも一部を白金で被覆し、白金／パラジウム複合体を得る工程である。
【００２２】
２．１．白金イオン含有溶液
本発明により製造されるコアシェル触媒のシェルは、白金を含む金属からなる。白金を含む金属としては、白金及び／又は白金合金が挙げられる。白金合金としては、イリジウム、ルテニウム、ロジウム、ニッケル及び金からなる群より選ばれる金属材料との合金等が挙げられる。白金合金を構成する白金以外の金属は１種でも２種以上でもよい。白金合金は、合金全体を基準（１００質量％）として、白金を９０質量％以上含むことが好ましい。これにより、一層優れた触媒活性及び耐久性が得られる。
【００２３】
白金イオン含有溶液に用いられる白金塩としては、例えば、Ｋ２ＰｔＣｌ４、Ｋ２ＰｔＣｌ６等が挙げられる。また、（［ＰｔＣｌ４］［Ｐｔ（ＮＨ３）４］）等のアンモニア錯体を用いることもできる。白金イオン含有溶液中において白金イオン濃度は特に限定されないが、０．０００５〜０．１ｍｏｌ／Ｌであることが好ましい。
【００２４】
白金イオン含有溶液は例えば上述の白金塩を酸溶液に添加することで容易に作製可能である。酸溶液は上述の酸溶液と同様とすることができる。白金イオン含有溶液は、パラジウム含有粒子の表面の酸化防止の観点から、予め窒素をバブリングさせることが好ましい。白金イオン含有溶液の温度は、特に限定されないが、コアシェル触媒の触媒活性向上の観点から、３〜１０℃であることが好ましい。
【００２５】
第２工程においては、第１工程を経たパラジウム含有微粒子を含む酸溶液に対して、電位の印加を止めた後、上述した白金イオン含有溶液を添加する。すなわち、ＯＣＶ状態にて白金イオン含有溶液を添加すると良い。この場合、パラジウム含有微粒子の表面に吸着した水素と白金イオンとが、イオン化傾向の違いによって互いに置換され、パラジウム含有微粒子の表面が白金を含む金属で被覆される。
【００２６】
置換時間（白金イオン含有溶液とパラジウム含有粒子との接触時間）は、特に限定されるものではないが、１０分以上確保することが好ましい。また、白金イオン含有溶液を加えていくと、反応溶液の電位が上昇していくため、そのモニター電位が変化しなくなるまで（ＯＣＶが定常となるまで）放置することがより好ましい。
【００２７】
図１（Ｂ）に、第２工程を経て得られる白金／パラジウム複合体の形態を概略的に示す。図１（Ｂ）に示すように、第２工程においてパラジウム含有微粒子１の表面が白金含有金属２によって被覆され、白金／パラジウム複合体となる。ここで、白金イオンは２価であるため、第１工程を経てパラジウム含有微粒子の表面に吸着した２つの水素が１つの白金原子と置換される。また、パラジウム含有微粒子の内部に吸蔵された少量の水素が水素イオンとなりやはり白金原子と置換される（或いは、パラジウムと白金との直接置換が生じる）。第２工程により得られる白金／パラジウム複合体においては、例えば、パラジウム含有微粒子の表面全体の８〜９割程度が白金含有金属によって被覆されることとなる。
【００２８】
３．第３工程
第３工程は、第２工程の後で、第２工程を経た溶液中で白金／パラジウム複合体に電位を印加し、白金／パラジウム複合体の表面に水素を吸着させる工程である。印加する電位の値や電位の印加方法については第１工程と同様とすることができる。「第２工程を経た溶液」には依然として水素イオンが含まれており、電位を印加することで複合体の表面に水素を吸着することができる。
【００２９】
図１（Ｃ）に、第３工程を経た白金／パラジウム複合体の形態を概略的に示す。図１（Ｃ）に示すように、第３工程において白金／パラジウム複合体は表面全体に水素が吸着した状態となる。例えば、白金／パラジウム複合体に印加される電位を０．１Ｖに制御した場合、当該複合体の表面に水素が原子１層相当吸着する。また、当該複合体の内部に水素が少量吸蔵される。
【００３０】
「第２工程を経た溶液」には依然として白金イオンが含まれている。よって、第３工程の後、電位の印加を止めた場合（ＯＣＶ状態とした場合）、白金／パラジウム複合体の表面に吸着した水素が、溶液に残存している白金イオンと置換される。ここで、白金／パラジウム複合体のエッジ部（白金含有金属で被覆されていない露出部分）はエネルギー的に不安定であるため、水素と白金イオンとの置換が優先的に生じるものと考えられる。
【００３１】
これにより、白金含有金属のシェルの配列が生じるものと考えられ、図１（Ｄ）に示すように、パラジウム含有微粒子１の表面全体が白金含有金属２によって均一に被覆されたコアシェル触媒１０を製造することができる。このようにして製造されたコアシェル触媒は、従来法により製造されたコアシェル触媒よりも優れた活性を有する。
【実施例】
【００３２】
＜実施例１＞
（反応器の準備）
図２に示すような反応器を用いてコアシェル触媒を製造した。すなわち、ガラス製円筒容器（７００ｍＬ）に、カーボン板（厚さ約２ｍｍ）を十字に交差した形の作用極を挿入した。カーボン板には約２ｍｍφの穴をあけた。この作用極に外部から電位制御装置（ポテンショスタット）を接続して電位を制御するものとした。ＰｔメッシュにＰｔ黒をめっきした対極を、底にフリットガラスのついたコンパートメントに入れて、ポリスチレンフロートで反応容器にセットした。作用極は２本、対角線上に配置した（図２では１本のみ表示されている）。尚、コンパートメントに対極を入れたのはＰｄ／Ｃ粉末の接触を防ぐためである。参照極は、Ｃｙｐｒｅｓｓ  Ｓｙｓｔｅｍｓ社製のリークフリーＡｇ／ＡｇＣｌ／ＫＣｌ（３Ｍ）電極を使用した。溶液は事前に不活性ガスでバブリングしておいた。溶液の攪拌はスターラーで行うものとした。
【００３３】
（パラジウム微粒子の準備）
パラジウム微粒子が担持されたカーボン（パラジウム担持量３０％）を０．５ｇ秤量し、超純水１００ｍＬに分散させた。上記反応器に入れ、０．０５Ｍ硫酸０．４５Ｌとなるように水に濃硫酸を追加して調整した。不活性ガスでバブリングし、スターラーで攪拌しながら電位サイクルをかけ、パラジウム微粒子に対してクリーニングを施し、パラジウム微粒子表面の酸化物を除去した。
【００３４】
（第１工程）
攪拌したまま、０．１Ｖ（ｖｓ．ＲＨＥ）に電位を保持した。電位保持時間は反応電流が定常となり、ゼロに近付くまでとした。
【００３５】
（第２工程）
事前にＫ２ＰｔＣｌ４を０．２４８ｇ秤量し、０．０５Ｍ硫酸５０ｍＬに溶かし、窒素バブリングし、白金イオン含有溶液を用意しておいた。上記のパラジウム微粒子を含む酸溶液について、電位の印加を止め（電位保持を解除し）、ＯＣＶ状態とした。ＯＣＶ状態にて、白金イオン含有溶液を約３０分かけてゆっくり反応器に滴下した。ＯＣＶが定常となるまで放置した。この結果、パラジウム微粒子の表面の少なくとも一部に白金が析出し、白金／パラジウム複合体が得られた（図１（Ｂ））。
【００３６】
（第３工程）
再度０．１Ｖ（ｖｓ．ＲＨＥ）に電位を保持した。保持時間は３０分とした。
【００３７】
電位保持を解除し、ＯＣＶ状態で３０分放置した後、濾過し、その後、常温純粋４Ｌを１０回に分けて加え、その都度濾過し、洗浄した。得られた固形分を６０℃で１２時間乾燥させ、乳鉢を用いて粉砕処理をし、実施例１に係るコアシェル触媒を得た（図１（Ｄ））。
【００３８】
＜実施例２＞
第２工程において、Ｋ２ＰｔＣｌ４の量を０．３７２ｇとしたこと以外は実施例１と同様にしてコアシェル触媒を得た。
【００３９】
＜比較例１＞
実施例１の第２工程において、電位保持を解除せずに０．１Ｖに保持したまま、白金イオン含有溶液を３０分かけてゆっくり反応機に滴下した。滴下後１時間放置した。
【００４０】
その後、溶液を濾過し、常温純水４Ｌを１０回に分けて加え、その都度濾過し、洗浄した。得られた固形分を６０℃で１２時間乾燥させ、乳鉢を用いて粉砕処理をし、比較例１に係るコアシェル触媒を得た。
【００４１】
＜比較例２＞
（パラジウム微粒子の準備）
実施例１と同様にして、パラジウム微粒子に対してクリーニングを施し、パラジウム微粒子表面の酸化物を除去した。
【００４２】
攪拌したまま不活性ガス（アルゴン）によるバブリングを水素ガスによるバブリングに切り替え、３０分間水素ガスバブリングを行った。
【００４３】
反応器の気相を不活性ガスでパージした後、白金イオン含有溶液を約５分で滴下し、滴下後、不活性ガスによるバブリングに切り替え３０分放置した。
【００４４】
攪拌したまま不活性ガスによるバブリングを水素ガスによるバブリングに切り替え、３０分間水素ガスバブリングを行った。その後、攪拌したまま水素ガスによるバブリングを再び不活性ガスによるバブリングに切り替え、３０分間不活性ガスバブリングを行った。
【００４５】
その後、溶液を濾過し、常温純水４Ｌを１０回に分けて加え、その都度濾過し、洗浄した。得られた固形分を６０℃で１２時間乾燥させ、乳鉢を用いて粉砕処理をし、比較例２に係るコアシェル触媒を得た。
【００４６】
（コアシェル触媒の評価）
以下の測定を行うことで、コアシェル触媒の評価を行った。結果を下記表１に示す。
【００４７】
１．質量活性（ＭＡ）、面積比活性（ＳＡ）、電気化学表面積（ＥＣＳＡ）の測定
測定装置として回転ディスク電極（電極面積０．１９６ｃｍ２）を用いて、以下の手順で測定を行った。
（i）バフ研磨により、グラッシーカーボン（ＧＣ）電極表面を鏡面に仕上げた。
（ii）超純水を用いて、電極を超音波洗浄した。
（iii）以下の組成を有するインクを超音波分散させた後、１０μＬだけ電極に塗布した。
（インク組成）コアシェル触媒：３０ｍｇ、超純水：３０ｍｌ、濃硫酸：７．５μＬ、５％Ｎａｆｉｏｎ：１３１μＬ
（iv）ガラスセルに０．１ｍｏｌ／Ｌ  ＨＣｌＯ４溶液を入れ、電極をセットした。酸素バブリング下、電位走引範囲１．０５Ｖ〜０．１Ｖ、電位走引速度１０ｍＶ／ｓで電位を走引した（２サイクル）。２サイクル目の０．１Ｖから１．０５Ｖへと走引する際の、０．９Ｖでの電流値（Ｉ）、０．３Ｖでの電流値（Ｉｄ）を測定した。活性支配電流（Ｉｋ）を以下の式に基づいて算出した。
Ｉｋ＝（Ｉｄ×Ｉ）／（Ｉｄ−Ｉ）
あらかじめ得られたコアシェル触媒の金属組成をＩＣＰ−ＡＥＳにて測定しておき、塗布した触媒インクからＧＣ電極表面に載っている白金量を算出した。Ｉｋを白金量（ｇ）で割った値を質量活性ＭＡ（Ａ／ｇ−Ｐｔ）とした。
（v）次に、別のガラスセルに０．１ｍｏｌ／Ｌ  ＨＣｌＯ４溶液を入れ、電極をセットした。アルゴンバブリング下、電位走引範囲０．０５Ｖ〜１．２Ｖ（ｖｓ．ＲＨＥ）、走引速度５０ｍＶ／ｓで電位を走引した（２サイクル）。ここで、１．２Ｖから０．０５Ｖに電位を下げる際の、０．４Ｖ付近より下の電位範囲が水素吸着領域となる。水素吸着領域では、触媒表層で水素イオン吸着反応が起きる。これは表層一層だけの電気化学反応であるため、反応に用いられた電気量（Ｑ）から触媒表面に吸着した水素量を求めることができる。この水素量は触媒の表面積に比例するため、反応に用いられた電気量を白金の水素脱離に要する電気量で割ったものを触媒表面積の指標とすることができる。また、この電気量を下記式に代入して触媒表面積を算出することができる。吸着電荷量は、１．２Ｖから０．０５Ｖに電位を下げる時に流れる電流から計算し、電気二重層容量を差し引く。また、０．０９Ｖ付近より低電位で流れるパラジウムの水素吸蔵による電流を除くため、水素吸蔵による電流値が増加する手前までの電流値を計算で使用した。
（触媒表面積[ｍ２]）＝Ｑ[Ｃ]／（２１０×１０−２[Ｃ／ｍ２]）
触媒表面積を、白金量（ｇ）で割った値を電気化学表面積ＥＣＳＡ（ｍ２／ｇ−Ｐｔ）とし、Ｉｋを触媒表面積で割った値を面積比活性ＳＡ（Ａ／ｍ２）とした。
【００４８】
２．Ｐｄ溶出量の測定
コアシェル触媒の、燃料電池条件下での加速耐久試験の一つとして、以下の手順で、８０℃硫酸中のＰｄ溶出量を測定した。
（i）０．１Ｍ硫酸３００ｍＬを８０℃に保温した。
（ii）触媒粉５０ｍｇを３０ｍＬの純水に分散させた。
（iii）窒素バブリング５分、水素バブリング３０分、窒素バブリング５分を順に行った。
（iv）（i）に(ii)の分散液を投入した。
（v）１時間後、約１０ｍＬの上澄みをシリンジで濾過、濾過液をＩＣＰ−ＭＳで分析し、Ｐｄ溶出量（ｗｔ％／ｈ）を算出した。
【００４９】
【表１】
2016135465.tif 000003
【００５０】
表１に示す結果から明らかなように、実施例１、２に係るコアシェル触媒は、比較例１、２に係るコアシェル触媒よりも、質量活性（ＭＡ）、面積比活性（ＳＡ）ともに飛躍的に向上している。また、実施例１、２に係るコアシェル触媒は、比較例１、２に係るコアシェル触媒よりも、Ｐｄ溶出が抑制されている。
【００５１】
図３を参照しつつ、比較例１に係るコアシェル触媒において十分な活性が得られなかった理由について説明する。図３に示すように、電位を０．１Ｖに保持してパラジウム微粒子の表面に水素を吸着させた後（図３（Ａ））、電位を０．１Ｖに保持したまま白金イオンが投入されると、白金イオンの一部は吸着水素イオンと置換する。また、０．１Ｖに制御されている作用極にパラジウム微粒子が接触すると電位によって白金イオンが還元されてパラジウム微粒子の表面に白金が直接析出する（Ｐｔ２＋＋２ｅ−→Ｐｔ）。また、さらに白金上にも水素イオンが吸着していく。すなわち、パラジウム微粒子上に吸着した水素との置換、及び、白金シェル上に吸着した水素イオンとの置換が連続的且つランダムに生じる（図３（Ｂ））。その結果、白金シェルが不均一に形成され（図３（Ｃ））、活性が低くなり、加速試験でのＰｄ溶出量も増加する。
【００５２】
図４を参照しつつ、比較例２に係るコアシェル触媒において十分な活性が得られなかった理由について説明する。図４に示すように、比較例２においては、溶液中に溶存した水素によって白金イオンが還元された後、パラジウム微粒子の表面に白金が析出することとなる（図４（Ａ））。すなわち、パラジウム微粒子に吸着した水素との置換析出ではないため、パラジウム微粒子の表面に白金原子が綺麗に配列せずランダムに析出する（堆積する）。その結果、白金シェルが不均一に形成される（図４（Ｂ））。また、パラジウム微粒子の担体であるカーボン表面に直接白金が析出・堆積する可能性もある。そのため、活性が低くなり、加速試験でのＰｄ溶出量も増加する。
【産業上の利用可能性】
【００５３】
本発明により製造されるコアシェル触媒は燃料電池の電極用の触媒として広く利用可能である。
【図１】
2016135465.tif 000004
【図２】
2016135465.tif 000005
【図３】
2016135465.tif 000006
【図４】
2016135465.tif 000007